СПОСОБ ПОЛУЧЕНИЯ КАТАЛИЗАТОРА

1. Способ, включающий: (А) образование катализатора гидроформилирования путем контактирования в условиях реакции, в присутствии растворителя предшественника каталитического металла, по меньшей мере, одного органополифосфитового лиганда, СО, водорода, объемного органомонофосфитового лиганда и, необязательно, олефина, причем молярное отношение органополифосфит: каталитический металл составляет, по меньшей мере, 1, но меньше, чем 2; парциальное давление монооксида углерода составляет, по меньшей мере, 25 фунт/кв.дюйм; и молярное отношение объемный органомонофосфит:каталитический металл составляет от 5:1 до 50:1; и затем (В) предоставление возможности концентрации органополифосфитового лиганда снижаться так, что отношение органополифосфитовый лиганд:каталитический металл падает до меньше, чем 1.
2. Способ по п. 1, в котором контактирование проводят таким образом, что органополифосфитовый лиганд и предшественник каталитического металла вводят сначала, с последующим добавлением объемного органомонофосфитового.
3. Способ по п. 1, в котором органополифосфит и предшественник каталитического металла контактируют друг с другом до их контактирования с объемным органомонофосфитом.
4. Способ по п. 1, в котором контактирование проводят таким образом, что сначала вводят органополифосфитовый лиганд, за ним следует добавление предшественника каталитического металла, за ним следует добавление объемного органического монофосфита.
5. Способ по п. 1, в котором парциальное давление монооксида углерода составляет от 30 фунтов/кв.дюйм до 250 фунтов/кв.дюйм.
6. Способ по п. 1, в котором в определенный момент на стадии (А) молярное отношение органополифосфит:каталитический металл составляет больше, чем 1.
7. Способ по п. 1, в котором в определенный момент на стадии (А) молярное отношение органополифосфит:каталитический металл составляет от 1,05 до 1,8.
8. Способ по п. 1, в котором в определенный момент на стадии (А) молярное отношение органополифосфит:каталитический металл составляет от 1,08 до 1,2.
9. Способ по п. 1, в котором в определенный момент на стадии (А) количество предшественника каталитического металла составляет от 10 ч/млн по весу до 1000 ч/млн по весу, рассчитанное как свободный металл, исходя из веса растворителя, предшественника, органополифосфитового лиганда и органомонофосфитового лиганда.
10. Способ по п. 1, в котором в определенный момент на стадии (А) количество предшественника каталитического металла составляет от 25 до 500 ч/млн по весу, рассчитанное как свободный металл.
11. Способ по п. 1, в котором в определенный момент на стадии (А) количество предшественника каталитического металла составляет от 50 до 350 ч/млн по весу, рассчитанное как свободный металл.
12. Способ по п. 1, в котором каталитическим металлом предшественника каталитического металла является родий.
13. Способ использования катализатора по любому из предшествующих пунктов для гидроформилирования олефинов для получения альдегидов.
14. Способ по п. 13, в котором парциальное давление монооксида углерода составляет от 30 фунтов/кв.дюйм до 250 фунтов/кв.дюйм.
15. Способ по п. 13, в котором молярное отношение объемный органомонофосфит:каталитический металл на стадии (В) поддерживают от 15:1 до 50:1.